(57)【特許請求の範囲】
【請求項１】
式（１）で表わされる化合物又はその塩及びアミン系化合物又はその塩を有効成分として含有するエポキシ樹脂用硬化剤であって、式（１）で表わされる化合物又はアミン系化合物のいずれかの少なくとも一方がチオシアン酸塩であることを特徴とするエポキシ樹脂用硬化剤。
ＮＨ２Ｎ（Ｒ１）（Ｒ２）…………………（１）
［式中Ｒ１、Ｒ２は同一又は異なって炭素数１〜８のアルキル、アリール、含窒素複素環基、両者が結合して炭素数２〜１１のアルキレン又は−Ｒ３−Ｒ４−Ｒ５−で示される基を示す。Ｒ３、Ｒ５は同一又は異なって炭素数１〜８のアルキレン、Ｒ４は酸素原子、硫黄原子、基＝ＮＲ６又は＝ＮＮＨ２を示す。Ｒ６は水素又は炭素数１〜８のアルキルを示す。］
【請求項２】
式（１）で表わされる化合物は１−アミノピロリジンである請求の範囲第１項記載のエポキシ樹脂用硬化剤。
【請求項３】
エポキシ樹脂に請求の範囲第１項または第２項のエポキシ樹脂用硬化剤をエポキシ樹脂のエポキシ基と式（１）の化合物中のアミン基及びアミン系化合物中のアミン基の合計アミン基との当量比（エポキシ／アミン）が０.５〜２となるように配合したエポキシ樹脂組成物。
ＮＨ２Ｎ（Ｒ１）（Ｒ２）…………………（１）
［式中Ｒ１、Ｒ２は同一又は異なって炭素数１〜８のアルキル、アリール、含窒素複素環基、両者が結合して炭素数２〜１１のアルキレン又は−Ｒ３−Ｒ４−Ｒ５−で示される基を示す。Ｒ３、Ｒ５は同一又は異なって炭素数１〜８のアルキレン、Ｒ４は酸素原子、硫黄原子、基＝ＮＲ６又は＝ＮＮＨ２を示す。Ｒ６は水素又は炭素数１〜８のアルキルを示す。］
【請求項４】
エポキシ樹脂エマルジョンに請求の範囲第１項または第２項のエポキシ樹脂用硬化剤をエポキシ樹脂のエポキシ基と式（１）の化合物中のアミン基及びアミン系化合物中のアミン基の合計アミン基との当量比（エポキシ／アミン）が０.５〜２となるように配合したエポキシエマルジョン樹脂組成物。
ＮＨ２Ｎ（Ｒ１）（Ｒ２）…………………（１）
［式中Ｒ１、Ｒ２は同一又は異なって炭素数１〜８のアルキル、アリール、含窒素複素環基、両者が結合して炭素数２〜１１のアルキレン又は−Ｒ３−Ｒ４−Ｒ５−で示される基を示す。Ｒ３、Ｒ５は同一又は異なって炭素数１〜８のアルキレン、Ｒ４は酸素原子、硫黄原子、基＝ＮＲ６又は＝ＮＮＨ２を示す。Ｒ６は水素又は炭素数１〜８のアルキルを示す。］
【請求項５】
エポキシ樹脂エマルジョンと式（１）で表される化合物又はその塩からなり、エポキシ樹脂のエポキシ基と式（１）の化合物中のアミン基の当量比（エポキシ／アミン）が０.５〜２であるエポキシ樹脂エマルジョン組成物。
ＮＨ２Ｎ（Ｒ１）（Ｒ２）…………………（１）
［式中Ｒ１、Ｒ２は同一又は異なって炭素数１〜８のアルキル、アリール、含窒素複素環基、両者が結合して炭素数２〜１１のアルキレン又は−Ｒ３−Ｒ４−Ｒ５−で示される基を示す。Ｒ３、Ｒ５は同一又は異なって炭素数１〜８のアルキレン、Ｒ４は酸素原子、硫黄原子、基＝ＮＲ６又は＝ＮＮＨ２を示す。Ｒ６は水素又は炭素数１〜８のアルキルを示す。］
【発明の詳細な説明】
技術分野
本発明は、エポキシ樹脂用硬化剤及びエポキシ樹脂組成物に関する。
背景技術
エポキシ樹脂は、その硬化物が優れた電気絶縁性、耐湿性、耐熱性、耐ハンダ性、耐薬品性、耐久性、接着性、機械的強度等を有することから、例えば電気、電子、土木建設等の各種分野において、封止材、塗料、接着剤、注型剤等として広く用いられている。しかし、樹脂には、フィラー等の充填剤を混合するため、用途によっては粘度が問題になる場合が有る。この場合、一般的に有機溶剤で粘度の低減を図っている。
従来、エポキシ樹脂の硬化は、エポキシ樹脂に硬化剤を添加して加熱することにより行われている。ここで、代表的な硬化剤としては、例えばジエチレントリアミン、トリエチレンテトラミン、イソホロンジアミン、ジアミノジフェニルメタン、ジアミノジフェニルスルホン、ポリアミド類、ジシアンジアミド、ヘキサヒドロ無水フタル酸、無水メチルナジック酸、ノボラック型フェノール樹脂、三級アミン類、イミダゾール類、三フッ化硼素等のアミン錯体等を例示できる。
これらの硬化剤のうち、室温でエポキシ樹脂を硬化させるものとしては、ジエチレントリアミン、トリエチレンテトラミン、ポリアミド類、三級アミン類等のアミン系硬化剤が知られているが、これらの硬化剤も硬化に４〜７日という長時間を要している。その他の硬化剤は室温での硬化は困難であり、一般に８０〜２００℃の硬化温度と０．５〜６時間の硬化時間が必要とされる。
ところで、土木建築分野において、屋外施工用のエポキシ樹脂系接着剤が汎用されているが、上述したように、従来の硬化剤では加熱することなくエポキシ樹脂を硬化させるのは非常に困難であり、硬化させ得るものでも４〜７日という非常に長い時間がかかる。特に、屋外の温度が１０℃又はそれ以下となることが多い冬期施工にあっては、加熱により硬化反応を開始させることが必須になっている。
このようなエポキシ樹脂系接着剤の特性は、土木建築の施工期間を長引かせ、且つ省力化を妨げる原因の一つになっている。
また、従来知られているエポキシ硬化剤の多くは、水の存在により硬化性能が低下し、硬化に長時間を要したり、硬化物の物性を大きく低下させたり、更には硬化しなかったりするという問題点を有していた。そのため、雨天時の屋外における使用や護岸工事等における使用は大きく制約されているのが現状である。
かかる課題を解決する手段として、本発明者等は先に、水の存在下でも硬化性能が低下せず、室温や低温においても速やかにエポキシ樹脂を硬化させ得るエポキシ硬化剤として１−アミノピロリジンに代表される式（１）で表わされる化合物群を提案している（特願平１０−１３７７４３号、特願平１０−２８５９３２号）。
これらの化合物は、従来のエポキシ樹脂用硬化剤に比較して低温域における硬化性能が顕著に優れるものであるが、硬化直後では未だ耐水性が不十分であり、硬化体が耐水性を獲得するまでには、尚、長時間（４８時間程度の養生）を要していた。そこで、工期の一層の短縮化のため、かかる養生時間を更に短縮することが求められている。
また近年、安全性、省資源性、環境保全性に優れる材料が求められており、溶剤の排出に関する揮発性有機化合物（ＶＯＣ）規制等を受けて稀釈溶剤を有機溶媒から水系溶剤に代える関心が高まっており、特に塗料、接着剤の分野では積極的である。このような用途では、人が生活している状況下での使用が多いため、臭いが少なく、火災、爆発等に対して安全で、工事期間も短いことが重要である。このような背景から、揮発性有機溶媒が非常に少なく、環境汚染防止に対する効果はもとより、安全衛生面や火気危険に対しても優れた特徴を有するエポキシ樹脂エマルジョンへの移行が着実に進行している。
エポキシ樹脂エマルジョンは、一般にエポキシ樹脂を乳化剤で親水化させ水系溶媒中に分散させ、使用時に、硬化剤を使用して硬化させるが、従来より知られているエポキシ樹脂エマルジョン用硬化剤の多くは、硬化剤を乳化剤により親水化させ水系溶媒中に分散させている。このため硬化性能が低下し、硬化に長時間を要したり、硬化物の物性を大きく低下させたりするという問題点を有していた。
エポキシ樹脂を水性化した商品として例えば、油化シェルエポキシ株式会社製の商品名エピレッツシリーズのエポキシ樹脂エマルジョンが知られており、またこの硬化剤として、油化シェルエポキシ株式会社製の商品名エピキュアシリーズ（ポリアミドアミンアダクト等）が知られている。しかし、この硬化剤は、室温での硬化速度が遅く長時間の硬化時間が必要とされる。
本発明の目的は低温域においても速やかに硬化し得ると共に、短時間で耐水性を獲得し得るエポキシ樹脂用硬化剤及びこれを配合したエポキシ樹脂組成物を提供することにある。
また本発明の目的は、室温で速やかに硬化し得る硬化性エポキシ樹脂エマルジョン組成物を提供することにある。
発明の開示
本発明は式（１）で表わされる化合物又はその塩及びアミン系化合物又はその塩を有効成分として含有するエポキシ樹脂用硬化剤であって、式（１）で表わされる化合物又はアミン系化合物のいずれかの少なくとも一方がチオシアン酸塩であることを特徴とするエポキシ樹脂用硬化剤に係る。
ＮＨ２Ｎ（Ｒ１）（Ｒ２）…………………（１）
［式中Ｒ１、Ｒ２は同一又は異なって炭素数１〜８のアルキル、アリール、含窒素複素環基、両者が結合して炭素数２〜１１のアルキレン又は−Ｒ３−Ｒ４−Ｒ５−で示される基を示す。Ｒ３、Ｒ５は同一又は異なって炭素数１〜８のアルキレン、Ｒ４は酸素原子、硫黄原子、基＝ＮＲ６又は＝ＮＮＨ２を示す。Ｒ６は水素又は炭素数１〜８のアルキルを示す。］
本発明はエポキシ樹脂に請求の範囲第１項記載のエポキシ樹脂用硬化剤を配合したエポキシ樹脂組成物に係る。
本発明はエポキシ樹脂エマルジョンと式（１）で表される化合物又はその塩からなるエポキシ樹脂エマルジョン組成物に係る。
本発明の請求の範囲第１項記載のエポキシ樹脂用硬化剤は、室温又はそれ以下の低温域、更に場合によっては−２０℃付近のかなりの低温域でもエポキシ樹脂を速やかに硬化させることができる。従って、例えば土木建築において屋外用のエポキシ樹脂系接着剤を用いても、本発明のエポキシ樹脂用硬化剤を使用することにより、加熱を施すことなく該接着剤を硬化させることができ、作業工程上の大きなメリットとなる。また、寒冷地におけるエポキシ樹脂を用いた工事を簡便且つ速やかに遂行することができる。
本発明のエポキシ樹脂用硬化剤には、有効成分として式（１）で表わされる化合物又はその塩が配合される。
ＮＨ２Ｎ（Ｒ１）（Ｒ２）            （１）
［式中Ｒ１、Ｒ２は同一又は異なって炭素数１〜８のアルキル、アリール、含窒素複素環基、両者が結合して炭素数２〜１１のアルキレン又は−Ｒ３−Ｒ４−Ｒ５−で示される基を示す。Ｒ３、Ｒ５は同一又は異なって炭素数１〜８のアルキレン、Ｒ４は酸素原子、硫黄原子、基＝ＮＲ６又は＝ＮＮＨ２を示す。Ｒ６は水素又は炭素数１〜８のアルキルを示す。］
炭素数１〜８のアルキルとしては例えばメチル、エチル、ｎ−プロピル、イソプロピル、ｎ−ブチル、イソブチル、ｔ−ブチル、ｓ−ブチル、ｎ−ペンチル、イソペンチル、ｔ−ペンチル、ネオペンチル、ｎ−ヘキシル、イソヘキシル、ヘプチル、オクチル等を挙げることができる。炭素数２〜１１のアルキレンとしては例えば、エチレン、プロピレン、ブチレン、ヘキシレン、オクチレン、デカメチレン、ウンデカメチレン等を挙げることができる。炭素数１〜８のアルキレンとしては、メチレン、エチレン、プロピレン、ブチレン、ヘキシレン、オクチレンを例示できる。アリールとしては、フェニル、トリル、ナフチル等を挙げることができる。含窒素複素環基としてはピリジル、ピペリジニル、ピラゾリル等を挙げることができる。
式（１）で表される化合物の具体例としては、１−アミノピロリジン（１−ＡＰ）、１−アミノピペリジン、１−アミノホモピペリジン（ＡＨＰ）、１−アミノピペラジン、Ｎ−アミノ−Ｎ’−メチルピペラジン（ＡＭＰＩ）、Ｎ−アミノモルホリン（ＡＭＰ）、Ｎ−アミノチオモルホリン、１，１−ジメチルヒドラジン（ＵＤＭＨ）、１，１−ジエチルヒドラジン、１，１−ジプロピルヒドラジン、１，１−ジブチルヒドラジン、モノメチルヒドラジン、モノエチルヒドラジン、モノプロピルヒドラジン、モノイソプロピルヒドラジン、モノブチルヒドラジン、モノ−ｔｅｒｔ−ブチルヒドラジン、１−エチル−１−メチルヒドラジン、１−メチル−１−プロピルヒドラジン、１−ブチル−１−メチルヒドラジン、１−メチル−１−フェニルヒドラジン、１，１−ジフェニルヒドラジン、モノフェニルヒドラジン、２−ヒドラジノピリジン等を挙げることができる。
これらの化合物の中でも、下記式で表される１−アミノピロリジン（１−ＡＰ）、１−アミノホモピペリジン（ＡＨＰ）、Ｎ−アミノ−Ｎ’−メチルピペラジン（ＡＭＰＩ）、Ｎ−アミノモルホリン（ＡＭＰ）が特に好ましい。
0004718078.tif 000002
また、これらの化合物の塩類としては、チオシアン酸塩、ホウ酸塩、塩酸塩、リン酸塩、硫酸塩等が挙げられるが、チオシアン酸の場合は、後述のアミン系化合物又はその塩と併用することが必要である。
本発明で用いられる上記式（１）で表される化合物及びその塩は、そのまま粉末若しくは液状の形態で用いることができるが、水溶液又は有機溶媒溶液若しくは分散液の形態で使用することもできる。ここで、有機溶媒としては、例えば、メタノール、エタノール、イソプロパノール等の低級アルコール類、トルエン、キシレン等の芳香族炭化水素類、ヘキサン等の脂肪族炭化水素類、エーテル類、極性溶媒、ハロゲン化炭化水素類等を挙げることができる。また、水と適当な有機溶媒との溶液又は分散液でもよい。
硬化剤として式（１）で表される化合物又はその塩及びアミン系化合物又はその塩の少なくとも一方がチオシアン酸塩である化合物を用いる場合の、アミン系化合物としては、アルキルアミン、鎖状脂肪族アミン、環状アミン、芳香族アミン、脂肪族芳香族アミン及びこれらのエポキシ変性物、マンニッヒ変性物、マイケル付加変性物等を例示できる。
アルキルアミンとしては、式ＮＨ２（Ｒ７）（式中Ｒ７は、炭素数１〜１２の直鎖又は分岐のアルキル基を示す）で表される化合物、例えば、メチルアミン、エチルアミン、プロピルアミン、イソプロピルアミン、ブチルアミン、ｓｅｃ−ブチルアミン、ｔ−ブチルアミン、ｎ−オクチルアミン、２−エチルヘキシルアミン等、式ＮＨ（Ｒ８）（Ｒ９）（式中Ｒ８、Ｒ９は同一又は異なって炭素数１〜１２の直鎖又は分岐のアルキル基を示す）で表される化合物、例えば、ジメチルアミン、ジエチルアミン、ジプロピルアミン、ジイソプロピルアミン、ジブチルアミン、ジ−ｓｅｃ−ブチルアミン、ジ−ｔ−ブチルアミン、ジ−ｎ−オクチルアミン、ジ−２−エチルヘキシルアミン等、式Ｎ（Ｒ１０）（Ｒ１１）（Ｒ１２）（式中Ｒ１０、Ｒ１１、Ｒ１２は同一又は異なって炭素数１〜１２の直鎖又は分岐のアルキル基を示す）で表される化合物、例えば、トリメチルアミン、トリプロピルアミン、トリイソプロピルアミン、トリブチルアミン、トリ−ｓｅｃ−ブチルアミン、トリ−ｔ−ブチルアミン、トリ−ｎ−オクチルアミン等を例示できる。
鎖状脂肪族アミンとしては、式（Ｒ１３）（Ｒ１４）Ｎ（ＣＨ２）ｎＮ（Ｒ１５）（Ｒ１６）（式中、Ｒ１３、Ｒ１４、Ｒ１５、Ｒ１６は同一又は異なって水素原子又は炭素数１〜６の直鎖又は分岐のアルキル基を示す。ｎは１〜５の数を示す。）で表される化合物、例えば、３−（ジメチルアミノ）プロピルアミン、３−（ジエチルアミノ）プロピルアミン、３−（メチルアミノ）プロピルアミン、３−（ジブチルアミノ）プロピルアミン、テトラメチルエチレンジアミン等、式Ｎ（Ｒ１７）（Ｒ１８）（ＣＨ２）ｎＮＨ２（式中Ｒ１７、Ｒ１８は同一又は異なって水素原子又は炭素数１〜６の直鎖又は分岐のアルキル基を示す。ｎは１〜５の数を示す。）で表される化合物、例えばエチレンジアミン等、式Ｎ（Ｒ１９）［（ＣＨ２）ｎＮＨ２］２（式中、Ｒ１９は水素原子又は炭素数１〜６の直鎖又は分岐のアルキル基を示す。ｎは１〜５の数を示す。）で表される化合物、例えば、３，３’−イミノビス（プロピルアミン）、Ｎ−メチル−３，３’−イミノビス（プロピルアミン）等、式Ｎ［（ＣＨ２）ｎＮＨ２］３（式中、ｎは１〜５の数を示す。）で表される化合物、例えば、トリス（２−アミノエチル）アミン等、式ＮＨ２（ＣＨ２）ｍ［（ＣＨ２）ｎＮＨ］ｘＮＨ２（式中、ｍ、ｎ、ｘはそれぞれ１〜５の数を示す。）で表される化合物、例えばジエチレントリアミン、トリエチレンテトラミン、テトラエチレンペンタミン、及びその他の鎖状脂肪族アミン、例えば３−（２−エチルヘキシルオキシ）プロピルアミン、３−エトキシプロピルアミン、３−メトキシプロピルアミン、アリルアミン、ジアリルアミン、トリアリルアミン、ポリオキシプロピレンジアミン、ポリオキシプロピレントリアミン等を例示できる。
又、環状アミンとしては、例えば、ビス（４−アミノ−３−メチルジシクロヘキシル）メタン、ジアミノジシクロヘキシルメタン、ビス（アミノメチル）シクロヘキサン、Ｎ−アミノエチルピラジン、３，９−ビス（３−アミノプロピル）−２，４，８，１０−テトラオキサスピロ（５，５）ウンデカン、ｍ−キシレンジアミン、イソホロンジアミン、メンセンジアミン、１，４−ビス（２−アミノ−２−メチルプロピル）ピペラジン、Ｎ，Ｎ’−ジメチルピペラジン、ピリジン、ピコリン、１，８−ジアザビシクロ［５，４，０］−７−ウンデセン、ベンジルメチルアミン、２，４，６−トリス（ジメチルアミノメチル）フェノール、２−（ジメチルアミノメチル）フェノール、２−メチルイミダゾール、２−エチル−４−メチルイミダゾール等を例示できる。
又、芳香族アミンとしては、例えば、メタフェニレンジアミン、ジアミノジフェニルメタン、ジアミノジフェニルスルフィン、ジアミノジエチルジメチルジフェニルメタン、α，α’−ビス（４−アミノフェニル）−ｐ−ジイソプロピルベンゼン等を例示できる。
又、脂肪族芳香族アミンとしては、例えば、α−（ｍ／ｐ−アミノフェニル）エチルアミン等を例示できる。
これらのアミン系化合物の塩としては、チオシアン酸塩、ホウ酸塩、塩酸塩、リン酸塩、硫酸塩等が挙げられる。このうち、チオシアン酸塩の好ましい具体例としては、ジエチレントリアミンチオシアン酸塩（ＤＡＴＡ・ＳＣＮ）、２，４，６−トリス（ジメチルアミノメチル）フェノールチオシアン酸塩（ＤＭＰ−３０・ＳＣＮ）、１，８−ジアザビシクロ［５，４，０］−７−ウンデセンチオシアン酸塩（ＤＢＵ・ＳＣＮ）、ｍ−キシレンジアミンチオシアン酸塩（ＭＸＤＡ・ＳＣＮ）、イソホロンジアミンチオシアン酸塩（ＩＰＤＡ・ＳＣＮ）等が例示できる。
硬化剤を構成する少なくとも一方がチオシアン酸塩である、式（１）で表される化合物又はその塩及びアミン系化合物又はその塩は、そのまま混合して用いることもできるが、水溶液又は有機溶媒溶液若しくは分散液の形状で使用することもできる。ここで、有機溶媒としては、例えば、メタノール、エタノール、イソプロパノール等の低級アルコール類、トルエン、キシレン等の芳香族炭化水素類、ヘキサン等の脂肪族炭化水素類、エーテル類、極性溶媒、ハロゲン化炭化水素類等を挙げることができる。また、水と適当な有機溶媒との溶液又は分散液でもよい。これら種々の形態の中でも水溶液が特に好ましい。
また、上記硬化剤における式（１）で表される化合物又はその塩と、アミン系化合物又はその塩の配合割合としては、前者と後者のモル比で、１：１０〜１０：１程度の割合を例示できる。
本発明の請求の範囲第１項記載のエポキシ硬化剤の有効成分のうち、式（１）で表わされる化合物とアミン系化合物のいずれかの少なくとも一方はチオシアン酸塩でなければならない。
本発明の請求の範囲第１項記載のエポキシ樹脂用硬化剤は、水の存在下での使用により迅速な硬化が可能である。水の存在下で使用する場合には、水の添加量として式（１）で表わされる化合物と水とのモル比〔水／式（１）〕で０．８〜１．２の割合とするのが好ましい。
式（１）で表される化合物又はその塩及びアミン系化合物又はその塩の少なくとも一方がチオシアン酸塩である硬化剤は、常温でも速やかに硬化させることができると共に耐水性、靭性の改善されたエポキシ樹脂エマルジョン用硬化剤である。
本発明に使用できるエポキシ樹脂としては、特に制限はなく、各種のエポキシ樹脂を用いることができる。例えば、グリシジルエーテル型エポキシ樹脂、グリシジルエステル型エポキシ樹脂、グリシジルアミン型エポキシ樹脂等を例示できる。
グリシジルエーテル型エポキシ樹脂としては、ビスフェノールＡ型、ビスフェノールＦ型、臭素化ビスフェノールＡ型、水添ビスフェノールＡ型、ビスフェノールＳ型、ビスフェノールＡＦ型、ビフェニル型、ナフタレン型、フルオレン型、フェノールノボラック型、クレゾールノボラック型、ＤＰＰノボラック型、３官能型、トリス・ヒドロキシフェニルメタン型、テトラフェニロールエタン型等を例示できる。
グリシジルエステル型エポキシ樹脂としては、ヘキサヒドロフタル酸エステル型、フタル酸エステル型等を例示できる。
グリシジルアミン型エポキシ樹脂としては、テトラグリシジルジアミノジフェニルメタン、トリグリシジルイソシアヌレート、ヒダントイン型、１，３−ビス（Ｎ，Ｎ−ジグリシジルアミノメチル）シクロヘキサン型、アミノフェノール型、アニリン型、トルイジン型等を挙げることができる。
本発明のエポキシ樹脂エマルジョン組成物とは、エポキシ樹脂を活性界面剤等の乳化剤により親水化することにより水系溶媒中に分散させたものと、エポキシ樹脂硬化剤として式（１）で表される化合物又はその塩より構成されている。また、本発明のエポキシ樹脂硬化剤として式（１）で表される化合物又はその塩及びアミン系化合物又はその塩であって、式（１）で表される化合物又はアミン系化合物のいずれかの少なくとも一方がチオシアン酸塩で構成されているものを用いることもできる。
本発明のエポキシ樹脂エマルジョン組成物は、有機溶媒を使用したものと比べ、エポキシ樹脂を高濃度使用した場合でも粘度の増加が低く、塗布作業がしやすい。また、水系溶媒を使用しているため、湿潤面に対する付着性がよく、水硬性材料（例えば、石膏やポルトランドセメント等）を充填剤として使用することもできる。そして有機溶媒を使用しない或いは使用量が極めて少ないため、密閉されたタンクや室内での作業が可能であり、また、環境汚染防止に対する効果に対しても優れている。このような優れた特徴を有しているため、特に塗料、接着剤等に広く使用することができる。
また、最大の特徴としては、エポキシ樹脂エマルジョンの欠点である硬化速度を克服し、高温ではもちろんのこと常温からそれ以下の低温、例えば５℃ぐらいの低温であっても、硬化速度が極めて速く、短時間で硬化する。そして驚くべきことに、特に硬化剤として、式（１）で表される化合物又はその塩及びアミン系化合物又はその塩であって、式（１）で表される化合物又はアミン系化合物のいずれかの少なくとも一方がチオシアン酸塩である物を使用した場合、エポキシ樹脂エマルジョンの欠点である耐水性、塗膜強度等の機械的特性についても優れた性能を有している。
本発明に使用できる乳化剤としては、特に制限はなく、各種の乳化剤を用いることができる。例えば、アニオン系乳化剤としては、ラウリル硫酸ナトリウム等の高級アルコール硫酸エステル塩、アルキルベンゼンスルホン酸塩、アルキルナフタレンスルホン酸塩、ジアルキルスルホコハク酸塩、ポリオキシエチレンエーテルサルフェート塩類等が挙げられる。また、ノニオン系乳化剤としては、例えばポリオキシエチレンアルキルエーテル類、ポリオキシエチレンアルキルフェノールエーテル類、ポリオキシエチレンソルビタン脂肪酸エステル類、ソルビタン脂肪酸エステル類、ポリオキシエチレンアシルエステル類、オキシエチレン−オキシプロピレンブロックコポリマー類、脂肪酸モノグリセライド類等が挙げられる。これらのアニオン系乳化剤およびノニオン系乳化剤は、それぞれ２種以上併用してもよい。
エポキシ樹脂エマルジョンを得る乳化法としては、転相乳化法を用いるのが好ましい。まず乳化剤を加えた油分（エポキシ樹脂含有有機溶媒）に少量の水を加えて混合することにより、Ｗ／Ｏ型エマルジョンを得ることができる。次に水を徐々に加えながら転相させ、最終的にＯ／Ｗ型エマルジョンを得ることができる。
混合に用いる装置は回転羽根を有する軸式攪拌器や、ホモジナイザー、ホモミキサー、コロイドミル等が挙げられる。また、乳化温度は１０〜８０℃の範囲が好ましく、３０〜５０℃の範囲がより好ましい。
エポキシ樹脂エマルジョンの平均粒径は、特に制限されるものではないが、通常０．０１〜１０μｍ程度であり、好ましくは０．１〜１μｍ程度である。平均粒径が１０μｍを超える場合は、沈降しやすく安定性が悪くなってしまう。
乳化剤の配合量は、エポキシ樹脂１００重量部に対して、１００重量部以下が好ましく、５〜２０重量部がより好ましい。
エポキシ樹脂エマルジョンの具体例としては、油化シェルエポキシ株式会社製、エピレッツ水性エポキシ樹脂シリーズがあり、３５１０Ｗ６０、３５１５Ｗ６０、３５１９Ｗ５０、３５２０ＷＹ５５、３５４０ＷＹ５５、３５５１ＷＹ４３、５５２２ＷＹ５５、６００６Ｗ７０等が挙げられる。また、旭電化工業株式会社製、アデカレジン水系エポキシ樹脂シリーズがあり、ＥＭ−０５１２、ＥＭ−０５１７、ＥＭ−１０１−５０等が挙げられる。エポキシ樹脂エマルジョンは単独で使用してもよく２種類以上を組み合わせてもよい。
本発明のエポキシ樹脂エマルジョン組成物には、エポキシ樹脂硬化剤として式（１）で表される化合物又はその塩が配合される。或いは、式（１）で表される化合物又はその塩及びアミン系化合物又はその塩の少なくとも一方がチオシアン酸塩である化合物を併用することもできる。
この硬化剤は水溶性であるため、エポキシ樹脂エマルジョン用の硬化剤として使用する場合、界面活性剤等の乳化剤による親水化の必要がないため、作業性も優れ、また硬化後の硬化物も乳化剤に起因する物性の低下が少なく、特に塗料として使用した場合、耐水性や塗膜強度に優れている。
本発明のエポキシ樹脂硬化剤のエポキシ樹脂又はエポキシ樹脂エマルジョン（固形分）に対する使用割合としては、特に制限されず、エポキシ樹脂の種類、その他の添加剤の種類や配合量、得られるエポキシ樹脂硬化物の用途、硬化条件（設計された硬化時間や硬化温度、硬化場所等）等の各種条件に応じて広い範囲から適宜選択すればよいが、通常、エポキシ樹脂のエポキシ基と式（１）の化合物中のアミン基及びアミン系化合物中のアミン基の合計アミン基との当量比（エポキシ／アミン）で０．５〜２程度、好ましくは０．７〜１．２程度とするのがよい。
本発明のエポキシ樹脂又はそのエマルジョン組成物には、その好ましい特性を損なわない範囲で従来から用いられている硬化剤や硬化促進剤を配合することができる。硬化剤としては、例えば、ジエチレントリアミン、トリエチレンテトラミン、イソホロンジアミン、ジアミノジフェニルメタン、ジアミノジフェニルスルホン、ポリアミド類、ジシアンジアミド、ヘキサヒドロ無水フタル酸、無水メチルナジック酸、ノボラック型フェノール樹脂、三級アミン類、イミダゾール類、三フッ化ホウ素等のアミン錯体等、メラミン、メチロールメラミン、レゾール型化合物等を例示できる。また、硬化促進剤としては、例えば、トリ−ｎ−ブチルアミン、ベンジルメチルアミン、２，４，６−トリス（ジメチルアミノメチル）フェノール等の第三級アミン類、２−メチルイミダゾール、２−エチルイミダゾール、２−エチル−４−メチルイミダゾール、２−フェニルイミダゾール等のイミダゾール類等を挙げることができる。これらの硬化剤及び硬化促進剤は、それぞれ１種を単独で又は２種以上を併用できる。
本発明のエポキシ樹脂又はそのエマルジョン組成物には、必要に応じて、従来から添加されている充填材や補強材等を添加することもできる。充填材としては、例えば、シリカ、溶融石英、炭酸カルシウム、炭酸バリウム、硫酸バリウム、水和アルミナ、アルミナ、水和マグネシウム、ジルコン、コージライト、窒化珪素、窒化ホウ素、窒化アルミニウム等が挙げられる。補強材としては、例えば、タルク、マイカ、ガラス繊維、チタン酸カリウム繊維、二酸化チタン繊維、ワラストナイト、ゾノトライト、珪酸亜鉛繊維、アラミド繊維、カーボン繊維、ボロン繊維等を挙げることができる。エポキシ樹脂硬化物が所望の物性を発現するように充填材及び補強材の種類、添加量等を適宜調整することができるが、通常、エポキシ樹脂１００重量部に対して充填材及び補強材を２０〜１６０重量部程度、好ましくは５０〜１２０重量部程度添加するのがよい。充填材及び補強材は、それぞれ１種を単独で、或いは２種以上を併用できる。
更に、エポキシ樹脂又はそのエマルジョン組成物には、必要に応じて各種の添加剤を添加してもよい。かかる添加剤としては、例えば、顔料（粒子状二酸化チタン、カーボンブラック、弁柄、黄色酸化鉄等）、粘度調整剤、レベリング剤、消泡剤、カップリング剤、可塑剤、稀釈剤、難燃剤（水酸化マグネシウム、水酸化アルミニウム、酸化アンチモン、アルキルホスフェート類、ホスファゼン類）、有機溶媒等が挙げられる。
本発明のエポキシ樹脂組成物は、例えば、金属、合成樹脂、セメント、セラミックス、無機又は有機繊維による編物若しくは織物（ガラスクロス等）、紙等の被覆、接着、補修及びこれらを基材とした成形体の製造等に適用できる。具体的には、各種形状の物品をエポキシ樹脂組成物に含浸させるか又は該物品表面や物品内若しくは物品間の隙間等に本発明のエポキシ樹脂組成物を塗布、被覆又は注入した後、そのまま放置し、硬化させればよい。硬化に際しては通常、特に加熱を必要としないが、組成によっては４０〜１２０℃程度で加熱してもよい。
また、本発明のエポキシ樹脂組成物は、注型成形や射出成形等の通常の成形方法に従って成形し任意の形状の成形物することもできる。
発明を実施するための最良の形態
以下に実施例を挙げ、本発明を更に詳細に説明するが、何らこれらに限定されるものではない。
実施例１〜５
エポキシ樹脂（エピコート８０６、油化シェルエポキシ株式会社製、エポキシ当量１６５）１０ｇに１−アミノピロリジン８３％水溶液（硬化剤）０．９４ｇ、表１に示す化合物（添加剤）各々０．８２ｇを添加、混合して直径５ｃｍのアルミカップに厚さ１ｃｍとなるようにとり２４時間養生した。
２４時間後に得られた硬化物を２４時間の吸水試験にかけ吸水率を測定した。結果を表１に示す。尚、添加、混合、硬化及び吸水試験は終始５℃にて行った。比較例１
アミン化合物のチオシアン酸塩を添加しない他は実施例１と同様に試験を行った。結果を併せて表１に示す。
比較例２〜３
添加剤としてチオシアン酸ナトリウム又はチオシアン酸アンモニウムを用いた以外は実施例１と同様に試験を行った。結果を併せて表１に示す。
実施例６〜７
エポキシ樹脂（エピコート８０６、エポキシ当量１６５）１０ｇに１−アミノピロリジンチオシアン酸塩（ＡＰ・ＳＣＮ、硬化剤）１．３ｇ、表２に示す化合物（添加剤）各々０．７ｇを添加、混合して直径５ｃｍのアルミカップに厚さ１ｃｍとなるようにとり２４時間養生した。
２４時間後に得られた硬化物を２４時間の吸水試験にかけ吸水率を測定した。結果を表２に示す。
比較例４
添加剤を添加しない他は実施例２と同様に試験を行った。結果を併せて表２に示す。
【表１】
0004718078.tif 000003
【表２】
0004718078.tif 000004
実施例８〜９
表３に示すビスフェノールＡ型エポキシ樹脂エマルジョンに対して、１−アミノピロリジン（１−ＡＰ）８３％水溶液のアミノ基がエポキシ基に対して０．２当量比となるように配合し、混合した後、鋼板（厚さ０．８ｍｍ）に０．３ｍｍ厚になるように塗布し試験片を得た。
ＪＩＳ  Ｋ５４００に準じて室温（２０℃）で、硬化速度試験を行った。その結果を表３に示す。指触乾燥は、塗膜を指で触って指に塗料が付着しなくなるまでの時間を示し、硬化乾燥は、塗膜に指を押し当てて塗膜に指紋がつかなくなるまでの時間を示す。
エピレッツ３５２０ＷＹ５５（ＥＰ−１とする）：
油化シェルエポキシ株式会社製、ビスフェノールＡ型エポキシ樹脂エマルジョン、固形分５５％、エポキシ当量５２０
エピレッツ５５２２ＷＹ５５（ＥＰ−２とする）：
油化シェルエポキシ株式会社製、変性多官能型ビスフェノールＡ型エポキシ樹脂エマルジョン、固形分５３％、エポキシ当量６２５
【表３】
0004718078.tif 000005
実施例１０〜１１
硬化剤として１−アミノピロリジン及びｍ−キシレンジアミンチオシアン酸塩（ＭＸＤＡ・ＳＣＮ）の９４％水溶液をエポキシ基とアミノ基が０．９当量比となるように併用して、その他は実施例８〜９と同様に行った結果を表４に示す。尚、１−ＡＰとＭＸＤＡ・ＳＣＮは等モル比となるように併用した。
比較例５〜６
硬化剤としてアミドアミン系硬化剤（油化シェルエポキシ株式会社製、商品名「エピキュア８５３６ＭＹ６０」、固形分６０％、アミン価１２０ｍｇＫＯＨ／ｇ、ＥＨ−１とする）をエポキシ基とアミノ基が１．０当量比となるようにして、その他は実施例８〜９と同様に行った結果を表４に示す。
実施例１０乃至１１及び比較例５乃至６については、ＪＩＳ  Ｋ５４００に準じて試験片を室温（２０℃）で一週間養生した後、耐水性試験及び落球試験も行った。
【表４】
0004718078.tif 000006
なお、表３乃至４の樹脂エマルジョン配合量及び硬化剤配合量は共に単位は重量部である。
産業上の利用可能性
本発明によれば低温域においても速やかに硬化し得ると共に、短時間で耐水性を獲得し得るエポキシ樹脂用硬化剤を得ることができる。
本発明のエポキシ樹脂用硬化剤は、室温又はそれ以下の低温域、更に場合によっては−２０℃付近のかなりの低温域でもエポキシ樹脂を速やかに硬化させることができる。従って、例えば土木建築において屋外用のエポキシ樹脂系接着剤を用いても、本発明のエポキシ樹脂用硬化剤を使用することにより、加熱を施すことなく該接着剤を硬化させることができ、作業工程上の大きなメリットとなる。また、寒冷地におけるエポキシ樹脂を用いた工事を簡便且つ速やかに遂行することができる。
本発明によれば揮発性有機溶媒が非常に少なく、環境汚染防止に対する効果はもとより、安全衛生面や火気危険に対しても優れた硬化性エポキシ樹脂エマルジョン組成物を得ることができる。
また、本発明のエポキシ樹脂エマルジョン組成物は、加熱しても良いが、加熱することなく、室温でも速やかに硬化し、得られた硬化物の物性に優れている。